(57)【特許請求の範囲】
【請求項１】
硬脆性基板の研磨に用いられる研磨装置であって、剛性固定定盤の上に磁性シートまたは磁化チャックを接着剤で接着し、更にこの磁性シートまたは磁化チャックの上に研磨パッドを接着剤で接着した構造の研磨定盤と、前記研磨定盤の上方に設けられ前記硬脆性基板を保持する基板ホルダーと、前記研磨パッドの上にダイアモンドの粉末のみからなる磁気ダイアモンド砥粒を含有する研磨剤スラリー溶液を供給する研磨剤スラリー溶液供給ノズルと、を設けたことを特徴とする研磨装置。
【請求項２】
請求項１記載の研磨装置を用い、下面に前記硬脆性基板を保持する前記基板ホルダーを回転させつつ下方に移動させて、回転している前記研磨定盤の前記研磨パッドの上面に前記硬脆性基板を接触させて前記研磨パッドの上面と前記硬脆性基板の下面との摺擦により研磨加工を開始するとともに、この研磨加工中に前記研磨剤スラリー溶液供給ノズルより前記研磨剤スラリー溶液を前記研磨パッドの上に供給することにより前記研磨パッドの上面と前記硬脆性基板の下面間に前記研磨剤スラリー溶液を流布させることを特徴とする研磨加工方法。
【発明の詳細な説明】
【技術分野】
【０００１】
本発明は、サファイア基板、窒化ガリウム（ＧａＮ）基板、ＳｉＣ基板、窒化珪素（Ｓｉ３Ｎ４）基板等の硬脆性基板の表面を磁気ダイアモンド砥粒含有研磨剤スラリー溶液により平坦化研磨加工する方法およびそれに用いるＣＭＰ研磨装置に関わる。本発明の磁力フィールドアシストＣＭＰ研磨加工方法によれば、高価なダイアモンド砥粒含有研磨剤スラリー溶液の消費量が少なく、かつ、高能率にラッピング加工できる利点がある。
【背景技術】
【０００２】
結晶配向を有する硬脆性基板（サファイア基板、ＧａＮ基板、ＳｉＣ基板など）は、ＬＥＤ、パワー半導体装置、抵抗器センサー等の基板として利用されている。この硬脆性基板は、オリフラが研削加工されたインゴットブロックを切断加工して得られた円盤状基板の反りが６インチ径基板でウェーハ反り高さ５〜６ｍｍと大きいので、この硬脆性基板の表裏両面を研削加工して平坦化加工基板とする沢山の加工方法、例えば、基板両面を同時に研磨加工する両面同時研磨方法、または、基板の表面を研削加工した後、基板裏面を研削加工する単葉研削加工方法が提案されている。
【０００３】
また、特表２００４−５３０３０６号公報（特許文献１）は、ＡｌｘＧａｙＩｎｚＮウェーハ（式中、０＜ｙ≦１およびｘ＋ｙ＋ｚ＝１）をそのＧａ側にて化学的機械研磨（ＣＭＰ）する方法であって、２００ｎｍ未満の粒子寸法を有する研磨コロイダルアルミナ粒子と、少なくとも１種の酸と、場合により、少なくとも１種の酸化剤とを含むｐＨ値は約３〜約５の範囲のＣＭＰスラリーを用いるＣＭＰ研磨加工方法を提案する。
【０００４】
また、本願発明者らによる特開２０１３−１９７４２５号公報（特許文献２）は、無機材料（石英ガラス板、無機アルカリガラス板、および、合成サファイア板）製基板支持プレートの表面に軟化温度が２８０℃以上の溶剤型ポリイミド樹脂接着剤を用いてＳｉＣ基板を貼付した積層体を形成し、この積層体を基板用チャック上にＳｉＣ基板面を上方に向けて載置し、 ついで、回転しているカップホイール型ダイアモンド砥石を前記積層体のＳｉＣ基板面に当接、摺擦させてＳｉＣ基板面を研削加工することを特徴とする、炭化珪素基板の平坦化研削加工方法を提案する。
【先行技術文献】
【特許文献】
【０００５】
【特許文献１】特表２００４−５３０３０６号公報
【特許文献２】特開２０１３−１９７４２５号公報
【発明の概要】
【発明が解決しようとする課題】
【０００６】
前記特許文献１のコロイダルアルミナ粒子含有研磨剤スラリー溶液を用いるＣＭＰ研磨加工方法では、特許文献２記載のダイアモンド固定砥粒を用いるＣＭＰ研磨加工方法と比較して研磨速度が低く、生産性が低い。
【０００７】
前記特許文献２のダイアモンド固定砥粒を用いる硬脆性基板の研削加工方法は、ダイアモンド砥粒がカップホイール型研削砥石に固定されているので、平坦化加工中の研削砥石の刃先が硬脆性基板と接する領域面積が狭く、ダイアモンド砥粒の切削機能が最大限利用されていないこととなる。
【０００８】
本願発明者らは、磁気ダイアモンド砥粒を遊離砥粒として磁化研磨定盤（磁性シートを用いる場合も含む）と共に用いれば、研磨定盤上に効率的に広く分散そして見かけ上磁気ダイアモンド砥粒が半固定化されることでラッピング加工時のダイアモンド砥粒機能が有する切刃の切削機能が最大限利用されると着想し、磁気ダイアモンド砥粒含有研磨剤スラリー溶液を利用するに適したＣＭＰ研磨加工装置を開発し、本願発明に到った。
【課題を解決するための手段】
【０００９】
請求項１の発明は、硬脆性基板の研磨に用いられる研磨装置であって、剛性固定定盤の上に磁性シートまたは磁化チャックを接着剤で接着し、更にこの磁性シートまたは磁化チャックの上に研磨パッドを接着剤で接着した構造の研磨定盤と、前記研磨定盤の上方に設けられ前記硬脆性基板を保持する基板ホルダーと、前記研磨パッドの上にダイアモンドの粉末のみからなる磁気ダイアモンド砥粒を含有する研磨剤スラリー溶液を供給する研磨剤スラリー溶液供給ノズルと、を設けたことを特徴とする研磨装置を提供するものである。
【００１０】
請求項２の発明は、上記研磨装置を用い、下面に硬脆性基板を保持する前記基板ホルダーを回転させつつ下方に移動させて、回転している前記研磨定盤の前記研磨パッドの上面に前記硬脆性基板の下面を接触させて前記研磨パッドの上面と前記硬脆性基板の下面との摺擦により研磨加工を開始するとともに、この研磨加工中に前記研磨剤スラリー溶液供給ノズルより前記研磨剤スラリー溶液を前記研磨パッドの上に供給することにより前記研磨パッドの上面と前記硬脆性基板の下面間に前記研磨剤スラリー溶液を流布させることを特徴とする研磨加工方法を提供するものである。
【発明の効果】
【００１１】
磁性シートまたは磁化チャックの磁力が遊離磁気ダイアモンド砥粒に作用し、遊離磁気ダイアモンド砥粒を磁化させるので、磁化された遊離ダイアモンド砥粒は研磨パッド上に均一に分散固定される。この状態はあたかも遊離砥粒でありながら磁化研磨定盤上に磁化固定されることであたかも半固定研磨砥粒の状態を形成するものである。よって、ＣＭＰ研磨加工中、磁気遊離ダイアモンド砥粒が基板と接する際に基板の回転運動に連れ回されずに半固定化したダイアモンド砥粒によって引っ掻きによる切削力が高くなるので、結果的に基板へ作用するダイアモンド砥粒の切削作用の頻度と量が大きくなり、従来の遊離砥粒研磨加工方法と比較して基板の研磨速度を向上させることができる。
【図面の簡単な説明】
【００１２】
【図１】研磨装置の断面図である。
【発明を実施するための形態】
【実施例】
【００１３】
図１に示す本発明の研磨装置１は、剛性固定定盤の上に磁性シートまたは磁化チャック２ｂを接着剤で接着し、更にこの磁性シートまたは磁化チャック２ｂ上に研磨パッド２ａを接着剤で接着した構造の研磨定盤２、この研磨定盤２の上方に設けた基板ホルダー３、および、磁気ダイアモンド砥粒を含有する研磨剤スラリー溶液を供給する研磨剤スラリー溶液供給ノズル４を設けた研磨装置１である。
【００１４】
図１において、研磨定盤２の回転軸は、サーボモーター(図示されていない)により５０〜２００ｒｐｍの回転速度で回転される。同様に、基板ホルダー３の回転軸もサーボモーター(図示されていない)により８０〜２００ｒｐｍの回転速度で回転される。
【００１５】
剛性固定定盤の素材としては、真鍮板、アルミニウム板、強化ガラス板、ＰＥＥＫ、ポリアセタール、ナイロン６，６、ナイロン６，１０、ポリブチレンフタレート、ポリアラミド、ポリイミド等のエンジニアリングプラスチック製板を用いることができる。
【００１６】
磁性シートまたは磁化チャック２ｂとしては、丸石産業株式会社製ネオジウム磁石シート“ディラッパー２”（商品名）を用いた。また、研磨パッド２ａとして、丸石産業株式会社製アラミド繊維製織布パッド“Ｄ−Ｌａｐｐｅｒ”（商品名）、特許第５２９１６４７号明細書に記載される丸石産業株式会社製“Ｑチャック”(商品名)を用いることができる。前者の方が後者に比較して研磨速度１０倍である。接着剤として丸石産業株式会社製両面型固定粘着フィルム“Ｑチャック”(商品名)を用いた。
【００１７】
ダイアモンド砥粒含有研磨剤スラリー溶液研磨砥粒としては、粒径が２０〜３０μｍのダイアモンド砥粒を１０〜３０重量％含有する東京ダイヤモンド工具製作所製スラリー溶液“j-Diamond Slurry”（商品名）を用いた。
【００１８】
実施例１
図１に示す高強力ポリアクリレート系繊維製織布パッド“Ｄ−Ｌａｐｐｅｒ”２ａを備える研磨装置１、粒径が２０〜３０μｍの磁気ダイアモンド砥粒を１０〜３０重量％含有する研磨剤スラリー溶液を用い、基板ホルダー３の回転数４８ｍｉｎ−１、研磨定盤２の回転数５０ｍｉｎ−１、基板５への圧力１，２５０ｇ／ｃｍ２でＣＭＰ研磨加工を行い、基板５の厚み０．９２μｍを削減させた。得た加工基板（基板５）の表面粗さは１１．２ｎｍであった。研磨中の研磨パッド２ａの磁気力は、１００〜５，０００ｇ／ｃｍ２と変化した。研磨速度は、３７．３μｍ／１０分であった。
【００１９】
比較例１
岡本工作機械製作所製サファイア研磨装置“ＳＧＬ６”（商品名）の研磨パッドを実施例１で用いた高強力ポリアクリレート系繊維製織布パッド“Ｄ−Ｌａｐｐｅｒ”に変えた研磨装置１を用いる外は、実施例１と同様にしてサファイア基板のＣＭＰ研磨加工を行い、２．４８ｎｍの加工基板を得た。研磨速度は、２３．７μｍ／１０分であった。
【００２０】
実施例２
図１に示す高強力ポリアクリレート系繊維製織布パッド“Ｄ−Ｌａｐｐｅｒ”を備える研磨装置１、平均粒径が１４０μｍの磁気ダイアモンド砥粒を１０〜３０重量％含有する研磨剤スラリー溶液を用い、基板ホルダー３の回転数４８ｍｉｎ−１、研磨定盤２の回転数５０ｍｉｎ−１、基板５への圧力１，２５０ｇ／ｃｍ２でＣＭＰ研磨加工を行い、基板５の厚み１．８３μｍを削減させた。得た加工基板（基板５）の表面粗さは２０２ｎｍであった。
【００２１】
実施例３
図１に示す高強力ポリアクリレート系繊維製織布パッド“Ｄ−Ｌａｐｐｅｒ”を備える研磨装置１、粒径が２０〜３０μｍのダイアモンド砥粒を１０〜３０重量％含有する研磨剤スラリー溶液を用い、基板ホルダー３の回転数１２０ｍｉｎ−１、研磨定盤２の回転数８０ｍｉｎ−１、基板５への圧力１，２５０ｇ／ｃｍ２でＣＭＰ研磨加工を行い、基板５の厚み０．４８μｍを削減させた。得た加工基板（基板５）の表面粗さは１８．２ｎｍであった。研磨中の研磨パッド２ａの磁気力は、１００〜５，０００ｇ／ｃｍ２と変化した。
【００２２】
実施例４
図１に示す高強力ポリアクリレート系繊維製織布パッド“Ｄ−Ｌａｐｐｅｒ”を備える研磨装置１、粒径が２０〜３０μｍの磁気ダイアモンド砥粒を１０〜３０重量％含有する研磨剤スラリー溶液を用い、基板ホルダー３の回転数４８ｍｉｎ−１、研磨定盤２の回転数５０ｍｉｎ−１、基板５への圧力３７５ｇ／ｃｍ２でＣＭＰ研磨加工を行い、基板５の厚み１．１０μｍを削減させた。得た加工基板（基板５）の表面粗さは１３．４ｎｍであった。研磨中の研磨パッド２ａの磁気力は、１００〜５，０００ｇ／ｃｍ２と変化した。
【産業上の利用可能性】
【００２３】
本発明の磁気ダイアモンド遊離砥粒を用いるＣＭＰ研磨加工方法は、従来技術（磁力を用いない）ＣＭＰ研磨加工方法と比較して約１０倍の高速度で基板を研磨加工可能である。
【符号の説明】
【００２４】
１    研磨装置（ＣＭＰ研磨装置）
２    研磨定盤
２ａ  研磨パッド
２ｂ  磁化チャック
３    基板ホルダー
４    研磨剤スラリー溶液供給ノズル
５    基板（硬脆性基板）
【図１】
0006616171.tif 000002